(57)【特許請求の範囲】
【請求項１】
基板上に、少なくとも高誘電材料膜とその表面にシリコン自然酸化膜を有するシリコンからなるダミーゲートとが積層してなるダミーゲート積層体、該積層体の側面を覆うように設けられるサイドウォール、及び該サイドウォールを覆うように設けられる層間絶縁膜を有する構造体を用い、以下の工程（Ｉ）の後に工程（ＩＩ）を有し、かつ該ダミーゲートをアルミニウム金属ゲートに入れ替えることを特徴とするトランジスタの製造方法。
工程（Ｉ）シリコン自然酸化膜を、０．０１〜８重量％のフッ素化合物、２０〜９０重量％のエタノール、２−プロパノール、グリセリン、エチレングリコール及びジエチレングリコールから選ばれるアルコール類、ジエチレングリコールモノメチルエーテル、ジエチレングリコールモノブチルエーテル、ジプロピレングリコールモノメチルエーテル及びジプロピレングリコールモノプロピルエーテルから選ばれるグリコールエーテル類、Ｎ，Ｎ−ジメチルホルムアミド、Ｎ，Ｎ−ジメチルアセトアミド及びＮ−メチル−２−ピロリドンから選ばれるアミド類から選ばれる少なくとも１種以上である水溶性有機溶媒、及び水を含有するエッチング液（Ｉ）を用いてエッチングする工程。
工程（ＩＩ）シリコンを、アンモニア、ジアミン、及び一般式（１）で表されるポリアミンから選ばれる少なくとも１種であるアルカリ化合物を０．１〜４０重量％、一般式（２）で表される多価アルコールから選ばれる少なくとも１種を５〜５０重量％、ならびに水４０〜９４．９重量％を含有するエッチング液（ＩＩ）を用いてエッチングする工程。
Ｈ２Ｎ−（ＣＨ２ＣＨ２ＮＨ）ｍ−Ｈ      ・・・（１）
（ｍは２〜５の整数である。）
Ｈ−（ＣＨ（ＯＨ））ｎ−Ｈ            ・・・（２）
（ｎは３〜６の整数である。）
【請求項２】
フッ化化合物が、フッ化水素酸、フッ化アンモニウム及び酸性フッ化アンモニウムから選ばれる少なくとも１種である請求項１に記載のトランジスタの製造方法。
【請求項３】
エッチング液（Ｉ）が、さらに酸を添加したものである請求項１に記載のトランジスタの製造方法。
【請求項４】
酸が、塩酸、硝酸、硫酸及びリン酸から選ばれる無機酸、ならびに酢酸、プロピオン酸、シュウ酸及びメタンスルホン酸から選ばれる有機酸から選ばれる少なくとも１種である請求項３に記載のトランジスタの製造方法。
【請求項５】
エッチング液（Ｉ）における酸の濃度が、５重量％以下である請求項３に記載のトランジスタの製造方法。
【請求項６】
エッチング液（ＩＩ）のジアミン及び一般式（１）で表されるポリアミンが、エチレンジアミン、１，２−プロパンジアミン、１，３−プロパンジアミン、ジエチレントリアミン、及びトリエチレンテトラミンから選ばれる少なくとも１種である請求項１に記載のトランジスタの製造方法。
【請求項７】
エッチング液（ＩＩ）の一般式（２）で表される多価アルコールが、グリセリン、ｍｅｓｏ−エリトリトール、キシリトール、及びソルビトールから選ばれる少なくとも１種である請求項１に記載のトランジスタの製造方法。
【発明の詳細な説明】
【技術分野】
【０００１】
本発明は、シリコンが空気と接触することで、その表面に生成するシリコン自然酸化膜を選択的に除去して得られる、少なくとも高誘電材料膜とアルミニウム金属ゲートとが積層してなる積層体を有するトランジスタの製造方法、さらにシリコンを選択的に除去して得られる、少なくとも高誘電材料膜とアルミニウム金属ゲートとが積層してなる積層体を有するトランジスタの製造方法に関する。
【背景技術】
【０００２】
これまで半導体はトランジスタのゲート長、ゲート厚みを縮小していくいわゆる微細化によって、性能、コスト、消費電力を向上させてきた。しかし、今日要求される微細化を達成しようとすると、酸化シリコンを用いる従来のゲート絶縁膜ではゲート厚みが薄くな  りすぎてしまい、トンネル電流起因のリーク電流が増大し、消費電力が大きくなってしまう。さらに近年、半導体素子が使用される機器に、携帯電話やノートパソコン、携帯型音楽プレーヤーなど持ち運んで使用するものが多くなってきた。この場合、電力は充電池から供給され場合が多いので、長時間使用を目指して半導体素子には低消費電力が求められている。そこで、待機中のリーク電流を少なくする目的で、トランジスタを構成する絶縁材料とゲート電極の組み合わせとして、従来用いられてきた酸化シリコンと多結晶シリコンの代わりに高誘電材料と金属ゲートを用いる技術が考案された。この時、選択される金属の一つとしてアルミニウムが挙げられる（特許文献１）。【０００３】
この高誘電材料と金属ゲートの製造方法には様々な方法が提案されているが、方法の一つとして、高誘電材料と多結晶シリコンの組み合わせでトランジスタ形状を作製したのちに、多結晶シリコンを除去して金属ゲートに入れ替える、ゲートラストと呼ばれる方法がある（非特許文献１）。図１に高誘電材料を用いた半導体素子における多結晶シリコン除去前のトランジスタの一部を断面模式図で示した。この多結晶シリコンのエッチングにアルカリ性の溶液が使われる場合がある。通常、この多結晶シリコンはエッチングされる前に大気中に暴露されるので、多結晶シリコンの表面にはシリコンの自然酸化膜が形成されているが、このシリコンの自然酸化膜はアルカリ性溶液でエッチングすることができない。さらに多結晶シリコンの周囲にはアルミニウム、層間絶縁膜、サイドウォールが存在し、これらはエッチングしてはならない部位である。以上のことから、アルカリ性溶液で多結晶シリコンをエッチングする前にアルミニウム、層間絶縁膜、サイドウォールをエッチングせずにシリコン自然酸化膜を除去する技術が必要となる。
続いて、露出させた多結晶シリコンをエッチングしなければならない。そして、多結晶シリコンをエッチングすることにより露出する高誘電材料をもエッチングしてはならない部位である。以上のことから、アルミニウム、層間絶縁膜、サイドウォールおよび高誘電材料をエッチングせずに、シリコン自然酸化膜を除去して露出させた多結晶シリコンをエッチングする技術が必要となる。【０００４】
シリコン自然酸化膜をエッチングする技術として、多結晶シリコンの自然酸化膜を希フッ酸で除去した後、均質なケミカル酸化膜を形成する技術が提案されている（特許文献２）。しかし、この技術はアルミニウムをエッチングしてしまうため、使用することができない（比較例１−１、及び２−１を参照）。【０００５】
シリコン自然酸化膜と熱酸化膜の選択エッチング技術として、フッ化水素酸水溶液の蒸気と２−プロパノールなどの希釈用溶媒蒸気を混合させて真空排気した反応室内に導入して基板上のシリコン自然酸化膜を除去する技術が提案されている（特許文献３）。しかし、フッ化水素はアルミニウムをエッチングすることから、この技術では所望の半導体が得られない。加えて、この技術はシリコン自然酸化膜と熱酸化膜を比較したときにエッチングが開始される時間の差を利用した技術である。すなわち、この技術は本質的には熱酸化膜をエッチングするものであり、利用に際しては処理時間の非常に厳密な制御が必要となり、利用が困難であった。【０００６】
また、シリコン自然酸化膜と熱酸化膜の選択エッチング技術として、水素雰囲気中で９００〜１０５０℃の熱処理を行うことによりシリコン自然酸化膜を除去する技術が提案されている（特許文献４）。多結晶シリコンを除去して金属ゲートに入れ替える方法の特長の一つとして、ソースとドレインの不純物領域を高精度に制御した熱処理後に追加で熱処理をする必要がなく、設計通りの不純物拡散が得られることが挙げられる。この技術でシリコン自然酸化膜を除くと、熱処理により意図しない不純物の拡散が起こり所望の特性が得られない。【０００７】
シリコン自然酸化膜エッチング技術として、フッ素系ガスによるドライエッチング技術が提案されている（特許文献５）。しかし、フッ素系ガスによるドライエッチングは層間絶縁膜もエッチングするため、所望の半導体が得られない。
そこで、アルミニウムと層間絶縁膜とサイドウォールをエッチングせずにシリコン自然酸化膜を選択的に除去する、少なくとも高誘電材料膜とアルミニウム金属ゲートとが積層してなる積層体を有するトランジスタの製造方法が必要となる。【０００８】
多結晶シリコンをエッチングする方法としてドライエッチングが知られている（特許文献１）。しかし、ドライエッチングはアルミニウムや層間絶縁膜もエッチングするため、アルミニウムと層間絶縁膜の上にフォトレジストなどの保護膜を設ける必要がある。保護膜を設けると製造工程が複雑になり、歩留まりの低下、製造コストの増大を招く恐れがある。さらに、フォトレジストを除去するために行われるアッシング処理は、アルミニウムと層間絶縁膜にダメージを与えるため、トランジスタの性能を低下が懸念される。また、通常、微小なシリコン残りを防ぐ目的でシリコンの単位時間あたりのエッチング量（以後、エッチレートと呼ぶ。）から計算されるエッチング処理時間よりも長い時間エッチングするオーバーエッチングが行われる。ドライエッチングはオーバーエッチングの際にシリコンのエッチング後に露出した高誘電材料をエッチングしたり、変質させたりするため、トランジスタの性能が低下する場合がある。【０００９】
シリコンをウェットエッチング法でエッチングする洗浄液として種々のアルカリ性洗浄液が知られている（非特許文献２）。しかし、これらの洗浄液は多結晶シリコンだけでなくアルミニウムもエッチングしてしまう（比較例２−６を参照）。【００１０】
アルミニウムをエッチングすることなくシリコンをエッチングする技術として、水酸化テトラメチルアンモニウムにシリコンを溶解したシリコンの異方性エッチング液が提案されている（特許文献６）。しかし、この技術は高温で使用することを前提としていることから、近年、ウェットエッチングにおいてパーティクルを抑制するために半導体製造で通常用いられる１枚ずつシリコンウェハを洗浄する枚葉洗浄装置を用いた場合、安定したエッチング能力を提供できない。枚葉洗浄装置で使用できる温度で用いた場合、シリコンのエッチレートが小さすぎるため、高誘電材料と金属ゲートを含んだトランジスタ形成工程におけるシリコンエッチングには使用できない。また、温度が下がった場合に沈殿が生じることから、半導体のトランジスタ部のように微小なパーティクルの残存も許容できない工程には使用できない（比較例２−７を参照）。【００１１】
アルミニウムやアルミニウム合金をエッチングすることなくシリコンのみを選択的に異方性エッチングすることのできるエッチング剤組成物としてアルカリ水溶液に還元性化合物と防食剤を添加したアルカリ系エッチング剤組成物が提案されている（特許文献７）。しかし、この技術はアルミニウムのエッチレートが大きすぎるため、高誘電材料と金属ゲートを含んだトランジスタ形成工程におけるシリコンエッチングには使用できない（比較例２−８を参照）。【００１２】
アルミニウムのエッチングを抑制し、塩素を除去する技術として第４級アンモニウム水酸化物、糖類または糖アルコールを含有する水溶液が提案されている（特許文献８）。しかし、特許文献８は塩素の除去という観点でアルミニウムのエッチングを防止するものであり、該アルカリ性剥離液のシリコンのエッチング能力について言及されていない。すなわち、特許文献８はアルミニウム膜をエッチングせずにシリコンをエッチングすることを目的とする本発明とは異なる技術思想である。さらに、特許文献８で開示されている水溶液のシリコンのエッチレートは小さすぎるため、本発明の対象である高誘電材料と金属ゲートを含んだトランジスタ形成工程におけるシリコンエッチングには使用できない（比較例２−９を参照）。【００１３】
また、アルミニウムのエッチングを抑制し、接着フィルムの接着力を弱める剥離液が提案されている（特許文献９）。しかし、特許文献９は接着フィルムの接着力を弱める能力を妨げないという観点でアルミニウムのエッチングを防止するアルカリ性剥離液を提案しており、該アルカリ性剥離液のシリコンのエッチング能力について言及されていない。よって、特許文献９はアルミニウム膜をエッチングせずにシリコンをエッチングすることを目的とする本発明とは異なる技術である。さらに、特許文献９で使用できる剥離液は、アルカリ性を呈する溶液であれば特に限定されない、とされている。しかし、シリコンのエッチングに使用できるアルカリ性を呈する化合物は限定される。すなわち、特許文献９を基に本発明に適した化合物を類推することは容易ではない（比較例２−１０を参照）。【００１４】
アルミニウムのエッチングを抑制し、ポリイミド配向膜を除去する技術として第４級アンモニウム水酸化物、トリアルキルアミン、アルコールまたはアルキルエーテルを含有する水溶液が提案されている（特許文献１０）。しかし、この洗浄液ではシリコンのエッチング能力が小さく、本目的には使用できない（比較例２−１１を参照）。【００１５】
そこで、アルミニウム、層間絶縁膜、及びサイドウォールをエッチングせずにシリコン自然酸化膜を選択的に除去し、さらにアルミニウム、層間絶縁膜、サイドウォール、及び高誘電材料膜をエッチングせずにシリコンを選択的に除去する、少なくとも高誘電材料膜とアルミニウム金属ゲートとが積層してなる積層体を有するトランジスタの製造方法が強く要望されている。
【先行技術文献】
【特許文献】
【００１６】
【特許文献１】米国特許第７３１６９４９号明細書
【特許文献２】特開２００４−１５２８６２号公報
【特許文献３】特開平９−１７７６６号公報
【特許文献４】特開２００４−８７９６０号公報
【特許文献５】特開平３−２１９６２５号公報
【特許文献６】特開平４−３７０９３２号公報
【特許文献７】特開２００７−２１４４５６号公報
【特許文献８】特開平４−４８６３３号公報
【特許文献９】特開２００５−２２９０５３号公報
【特許文献１０】特開２００６−８９３２号公報
【非特許文献】
【００１７】
【非特許文献１】応用物理  ７６，９，２００７，ｐ．１００６
【非特許文献２】マイクロマシン／ＭＥＭＳ技術大全  ２００３，ｐ．１１１
【図面の簡単な説明】
【００１８】
【図１】シリコン除去前の高誘電材料を用いたトランジスタの断面図である。
【符号の説明】
【００１９】
１：ダミーゲート（シリコン）
２：アルミニウム金属ゲート
３：高誘電材料膜
４：サイドウォール
５：層間絶縁膜
６：シリコン自然酸化膜
７：アイソレーション
８：ソース／ドレイン
９：基板
【発明の開示】
【発明が解決しようとする課題】
【００２０】
本発明は、このような状況下になされたもので、シリコンが空気と接触することで、その表面に生成するシリコン自然酸化膜を選択的に除去して得られる、少なくとも高誘電材料膜とアルミニウム金属ゲートとが積層してなる積層体を有するトランジスタの製造方法、さらにシリコンを選択的に除去して得られる、少なくとも高誘電材料膜とアルミニウム金属ゲートとが積層してなる積層体を有するトランジスタの製造方法を提供することを目的とするものである。
【課題を解決するための手段】
【００２１】
本発明者らは、前記目的を達成するために鋭意研究を重ねた結果、シリコン自然酸化膜、及びシリコンに対して各々特定のエッチング液を用いることにより、その目的を達成し得ることを見出した。本発明は、かかる知見に基づいて完成したものである。すなわち、本発明の要旨は下記のとおりである。【００２２】
１．基板上に、少なくとも高誘電材料膜とその表面にシリコン自然酸化膜を有するシリコンからなるダミーゲートとが積層してなるダミーゲート積層体、該積層体の側面を覆うように設けられるサイドウォール、及び該サイドウォールを覆うように設けられる層間絶縁膜を有する構造体を用い、以下の工程（Ｉ）を有し、かつ該ダミーゲートをアルミニウム金属ゲートに入れ替えることを特徴とするトランジスタの製造方法。
工程（Ｉ）シリコン自然酸化膜を、０．０１〜８重量％のフッ素化合物、２０〜９０重量％の水溶性有機溶媒、及び水を含有するエッチング液を用いてエッチングする工程
２．工程（Ｉ）の後に以下の工程（ＩＩ）を有する上記１に記載のトランジスタの製造方法。
工程（ＩＩ）シリコンを、アンモニア、ジアミン、及び一般式（１）で表されるポリアミンから選ばれる１種以上であるアルカリ化合物を０．１〜４０重量％、一般式（２）で表される多価アルコールから選ばれる１種以上を５〜５０重量％、ならびに水４０〜９４．９重量％を含有するエッチング液（ＩＩ）を用いてエッチングする工程
Ｈ2Ｎ−（ＣＨ2ＣＨ2ＮＨ）m−Ｈ      ・・・（１）
（ｍは２〜５の整数である。）
Ｈ−（ＣＨ（ＯＨ））n−Ｈ            ・・・（２）
（ｎは３〜６の整数である。）
３．フッ化化合物が、フッ化水素酸、フッ化アンモニウム及び酸性フッ化アンモニウムから選ばれる少なくとも１種である上記１又は２に記載のトランジスタの製造方法。
４．水溶性有機溶媒が、エタノール、２−プロパノール、グリセリン、エチレングリコール及びジエチレングリコールから選ばれるアルコール類、ジエチレングリコールモノメチルエーテル、ジエチレングリコールモノブチルエーテル、ジプロピレングリコールモノメチルエーテル及びジプロピレングリコールモノプロピルエーテルから選ばれるグリコールエーテル類、Ｎ，Ｎ−ジメチルホルムアミド、Ｎ，Ｎ−ジメチルアセトアミド及びＮ−メチル−２−ピロリドンから選ばれるアミド類、ならびにジメチルスルホキシドから選ばれる少なくとも１種以上である上記１又は２に記載のトランジスタの製造方法。
５．エッチング液（Ｉ）が、さらに酸を添加したものである上記１に記載のトランジスタの製造方法。
６．酸が、塩酸、硝酸、硫酸及びリン酸から選ばれる無機酸、ならびに酢酸、プロピオン酸、シュウ酸及びメタンスルホン酸から選ばれる有機酸から選ばれる少なくとも１種である上記５に記載のトランジスタの製造方法。
７．エッチング液（Ｉ）における酸の濃度が、５重量％以下である上記５に記載のトランジスタの製造方法。
８．エッチング液（ＩＩ）のジアミン及び一般式（１）で表されるポリアミンが、エチレンジアミン、１，２−プロパンジアミン、１，３−プロパンジアミン、ジエチレントリアミン、及びトリエチレンテトラミンから選ばれる少なくとも１種である上記２に記載のトランジスタの製造方法。
９．エッチング液（ＩＩ）の一般式（２）で表される多価アルコールが、グリセリン、ｍｅｓｏ−エリトリトール、キシリトール、及びソルビトールから選ばれる少なくとも１種である上記２に記載のトランジスタの製造方法。
１０．高誘電材料膜を形成する高誘電材料が、ＨｆＯ2、ＨｆＳｉＯ、ＨｆＳｉＯＮ、ＨｆＬａＯ、ＨｆＬａＯＮ、ＨｆＴｉＳｉＯＮ、ＨｆＡｌＳｉＯＮ、ＨｆＺｒＯ、又はＡｌ2Ｏ3である上記１又は２に記載のトランジスタの製造方法。
【発明の効果】
【００２３】
本発明によれば、シリコンからなるダミーゲートを除去してアルミニウム金属ゲートに入れ替える方法で、少なくとも高誘電材料膜とアルミニウム金属ゲートとからなる積層体を有するトランジスタを製造する方法において、アルミニウム、層間絶縁膜、及びサイドウォールをエッチングせずに、シリコンが空気と接触することで、その表面に生成するシリコン自然酸化膜を選択的に除去し、さらにアルミニウム、層間絶縁膜、サイドウォール、及び高誘電材料膜をエッチングせずに、シリコンを選択的に除去することが可能となり、高精度、高品質のトランジスタを歩留まりよく製造することができる。
【発明を実施するための最良の形態】
【００２４】
本発明のトランジスタの製造方法は、基板上に、少なくとも高誘電材料膜とその表面にシリコン自然酸化膜を有するシリコンからなるダミーゲートとが積層してなるダミーゲート積層体、該積層体の側面を覆うように設けられるサイドウォール、及び該サイドウォールを覆うように設けられる層間絶縁膜を有する構造体を用い、シリコン自然酸化膜を、０．０１〜８重量％のフッ素化合物、２０〜９０重量％の水溶性有機溶媒、及び水を含有するエッチング液を用いてエッチングする工程（Ｉ）を少なくとも有し、かつ該ダミーゲートをアルミニウム金属ゲートに入れ替えることを特徴とするものである。ここで、アルミニウム金属ゲートは、アルミニウム金属を含有する金属ゲートのことであり、該金属ゲートが１００％アルミニウムにより形成されていなくてもよく、本発明の効果を有効的に得る観点からは、アルミニウムの含有量が５０％以上であることが好ましい。また、全てのダミーゲートをアルミニウム金属ゲートに入れ替えてもよいし、その一部を入れ替えるものであってもよい。本発明においては、トランジスタの一部の部位にアルミニウムが用いられていれば、その部位をエッチングすることなく、シリコン自然酸化膜、あるいはダミーゲートを形成するシリコンを選択的にエッチングするという本発明の効果が得られるからである。【００２５】
≪工程（Ｉ）≫
工程（Ｉ）は、基板上に、高誘電材料膜、及びその表面にシリコン自然酸化膜を有するシリコンからなるダミーゲートを含むダミーゲート積層体、該積層体の側面を覆うように設けられるサイドウォール、及び該サイドウォールを覆うように設けられる層間絶縁膜を有する構造体の、シリコン自然酸化膜を所定のエッチング液を用いてエッチングする工程であり、本発明においては必須の工程である。トランジスタの製造において、ダミーゲートの材料として用いられる多結晶シリコンなどのシリコン材料が空気と接触することでその表面が酸化され、シリコン自然酸化膜を形成するため、これをエッチングする必要がある。
本工程（Ｉ）でシリコン自然酸化膜のエッチングに用いられるエッチング液（Ｉ）は、０．０１〜８重量％のフッ素化合物、２０〜９０重量％の水溶性有機溶媒、及び水を含有する水溶液である。【００２６】
本発明に使用されるエッチング液（Ｉ）中のフッ素化合物の好ましい具体例は、フッ化水素酸、フッ化アンモニウム、酸性フッ化アンモニウムである。より好ましくはフッ化アンモニウム、酸性フッ化アンモニウムである。本発明において、これらのフッ素化合物は、単独または２種以上を組み合わせて配合できる。【００２７】
エッチング液（Ｉ）中のフッ素化合物の濃度範囲は、０．０１〜８重量％であることを要し、好ましくは０．１〜５重量％で、さらに好ましくは０．２〜２重量％である。０．０１重量％未満ではシリコン自然酸化膜の除去が遅くなり、８重量％より大きい場合では層間絶縁材料がエッチングされる。【００２８】
本発明に使用されるエッチング液（Ｉ）中の水溶性有機溶媒は、好ましくはアルコール類、グリコールエーテル類、アミド類、ジメチルスルホキシドである。アルコール類の具体例としては、エタノール、２−プロパノール、グリセリン、エチレングリコール、ジエチレングリコールである。グリコールエーテル類の具体例としては、ジエチレングリコールモノメチルエーテル、ジエチレングリコールモノブチルエーテル、ジプロピレングリコールモノメチルエーテル、ジプロピレングリコールモノプロピルエーテルである。アミド類の具体例としては、Ｎ，Ｎ−ジメチルホルムアミド、Ｎ，Ｎ−ジメチルアセトアミド、Ｎ−メチル−２−ピロリドンである。好ましくは、ジエチレングリコールモノメチルエーテル、ジエチレングリコールモノブチルエーテル、ジプロピレングリコールモノメチルエーテル、ジプロピレングリコールモノプロピルエーテル、Ｎ，Ｎ−ジメチルホルムアミド、Ｎ，Ｎ−ジメチルアセトアミド、Ｎ−メチル−２−ピロリドンである。本発明において、これらの水溶性有機溶媒は、単独でも２種類以上組み合わせて用いてもよい。【００２９】
エッチング液（Ｉ）中の水溶性有機溶媒の濃度範囲は、２０〜９０重量％であることを要し、好ましくは３０〜８０重量％で、さらに好ましくは４０〜８０重量％である。２０重量％未満の場合、アルミニウムがエッチングされる。９０重量％より大きい場合、層間絶縁材料がエッチングされる。【００３０】
本発明に使用されるエッチング液（Ｉ）に酸を加えてもよい。本発明に使用されるエッチング液（Ｉ）中の酸は無機酸でも有機酸でも使用可能である。無機酸の好ましい具体例としては、塩酸、硝酸、硫酸、リン酸である。有機酸の好ましい具体例としては、酢酸、プロピオン酸、シュウ酸、メタンスルホン酸である。【００３１】
本発明に使用される上記酸は単独でも２種類以上組み合わせて用いてもよい。酸の濃度範囲は、５重量％以下、好ましくは３重量％以下、さらに好ましくは２重量％以下である。５重量％以下であると、アルミニウムと層間絶縁材料がエッチングされることがない。【００３２】
本発明において、シリコン自然酸化膜のエッチングに用いられるエッチング液（Ｉ）には、所望により本発明の目的を損なわない範囲で従来からエッチング液に使用されている界面活性剤や防食剤のような添加剤を配合してもよい。【００３３】
工程（Ｉ）のエッチングを実施する際の温度は、通常１０〜８０℃程度であり、好ましくは２０〜６０℃、より好ましくは２０〜５０℃の範囲であり、エッチングの条件や使用される基板材料により適宜選択すればよい。【００３４】
工程（Ｉ）を実施する際の処理時間は、通常０．１〜２０分程度であり、好ましくは０．２〜１０分、より好ましくは０．３〜５分、さらに好ましくは、０．３〜３分の範囲である。エッチングの条件や使用される基板材料により適宜選択すればよい。【００３５】
工程（Ｉ）においては、必要に応じて超音波を併用することができる。
また、本発明の製造方法により、基板上のシリコン自然酸化膜を除去した後のリンス液としては、アルコールのような有機溶剤を使用する必要はなく、水でリンスするだけで十分である。【００３６】
本発明においては、工程（Ｉ）でシリコンが空気と接触することで、その表面に生成するシリコン自然酸化膜をエッチングした後、通常、シリコンのエッチングに用いられるエッチング液、例えば水酸化テトラメチルアンモニウムを有効成分として含むエッチング液を用いて、シリコンをエッチングし、ダミーゲートを除去する。このシリコンのエッチングを行う工程として好ましい態様である工程（ＩＩ）を説明する。【００３７】
≪工程（ＩＩ）≫
本発明のトランジスタの製造方法は、工程（Ｉ）の後に所定のエッチング液（ＩＩ）を用いてシリコンをエッチングする工程を有することが好ましい。本工程（ＩＩ）でシリコンのエッチングに用いられるエッチング液（ＩＩ）は、アンモニア、ジアミン、及び一般式（１）で表されるポリアミンから選ばれる１種以上であるアルカリ化合物を０．１〜４０重量％、一般式（２）で表される多価アルコールから選ばれる１種以上を５〜５０重量％、ならびに水４０〜９４．９重量％を含有する水溶液である。
Ｈ2Ｎ−（ＣＨ2ＣＨ2ＮＨ）m−Ｈ      ・・・（１）
（ｍは２〜５の整数である。）
Ｈ−（ＣＨ（ＯＨ））n−Ｈ            ・・・（２）
（ｎは３〜６の整数である。）【００３８】
本発明で用いられるアルカリ化合物は、シリコンをエッチングするものであり、アンモニア、ジアミン、及び一般式（１）で表されるポリアミンから選ばれる少なくとも１種の化合物である。本発明で用いられるエッチング液（ＩＩ）におけるジアミンとしては、エチレンジアミン、１，２−プロパンジアミン、１，３−プロパンジアミンなどが好ましく挙げられ、一般式（１）で表されるポリアミンとしては、ジエチレントリアミンおよびトリエチレンテトラミンなどが好ましく挙げられる。
エッチング液（ＩＩ）中のアルカリ化合物の濃度は、通常０．１〜４０重量％であり、好ましくは０．２〜４０重量％で、より好ましくは０．３〜３０重量％である。【００３９】
本発明で用いられるエッチング液（ＩＩ）における多価アルコールは、一般式（２）で表わされる化合物から選ばれる１種以上である。一般式（２）で表される多価アルコールの好ましい具体例としては、グリセリン、ｍｅｓｏ−エリトリトール、キシリトール、ソルビトールである。
エッチング液（ＩＩ）中の多価アルコールの濃度は、通常５〜５０重量％であり、好ましくは６〜４０重量％であり、より好ましくは７〜３０重量％である。多価アルコールの濃度が５重量％以上であれば、十分なアルミニウムの腐食防止効果が得られる。一方、多価アルコールの濃度が５０重量％以下であれば、シリコンエッチング能力は十分なものとなる。【００４０】
本発明におけるシリコンのエッチングに用いられるエッチング液（ＩＩ）には、所望により本発明の目的を損なわない範囲で従来からエッチング液に使用されている界面活性剤や防食剤のような添加剤を配合してもよい。【００４１】
工程（ＩＩ）のエッチングを実施する際の温度は、通常２０〜８０℃程度の範囲であり、好ましくは２０〜７０℃で、より好ましくは２０〜６０℃で、エッチングの条件や使用される基板材料により適宜選択すればよい。【００４２】
工程（ＩＩ）を実施する際の処理時間は、通常０．１〜１０分程度の範囲であり、好ましくは０．２〜８分で、より好ましくは０．３〜５分で、エッチングの条件や使用される基板材料により適宜選択すればよい。【００４３】
工程（ＩＩ）においては、工程（Ｉ）と同様に、必要に応じて超音波を併用することができる。また、本発明の製造方法により、基板上のエッチング残渣を除去した後のリンス液としては、アルコールのような有機溶剤を使用する必要はなく、水でリンスするだけで十分である。【００４４】
≪構造体≫
本発明の製造方法において、工程（Ｉ）のエッチング工程に供される構造体は、基板上に、高誘電材料膜、及びその表面にシリコン自然酸化膜を有するシリコンからなるダミーゲートを含むダミーゲート積層体、該積層体の側面を覆うように設けられるサイドウォール、及び該サイドウォールを覆うように設けられる層間絶縁膜を有するものである。図１に、本発明における工程（Ｉ）のエッチング工程に供される構造体の断面図を示す。図１に示される構造体は、基板９上に、高誘電材料膜３とその表面にシリコン自然酸化膜６を有するシリコンからなるダミーゲート１とが積層してなるダミーゲート積層体、該積層体の側面を覆うように設けられるサイドウォール４、及び該サイドウォール４を覆うように設けられる層間絶縁膜５を有する構造体である。
図１に示されるように、構造体は、既にダミーゲート１がアルミニウム金属ゲート２に入れ替えられた箇所があってもよい。また、図１にはイオン注入などの方法により形成しうるソース／ドレイン８、アイソレーション７が示されているが、通常高誘電材料膜３は、ソース／ドレイン８の間を覆うように、基板９の表面上に設けられる。【００４５】
図１から分かるように、シリコンからなるダミーゲート１は、トランジスタの製造過程において、空気と接触するため、その表面が自然酸化し、シリコン自然酸化膜６が形成してしまう。そこで、本発明においては、ダミーゲート１をエッチングする前に、工程（Ｉ）のエッチング工程でシリコン自然酸化膜６をエッチングすることにより、トランジスタの各部位の損傷を防止し、高精度、高品質のトランジスタを歩留まりよく製造することができる。【００４６】
工程（Ｉ）においてシリコン自然酸化膜６をエッチングする際には、該工程（Ｉ）で用いられるエッチング液はアルミニウム金属ゲート２、サイドウォール４、及び層間絶縁膜５に触れるため、これらの部位を損傷しないよう、すなわちシリコン自然酸化膜６を選択的にエッチングする性能が求められる。また、本発明の製造方法において好ましく採用される工程（ＩＩ）においてシリコンからなるダミーゲート１をエッチングする際には、該工程（ＩＩ）で用いられるエッチング液は、アルミニウム金属ゲート２、サイドウォール４、及び層間絶縁膜５に触れ、さらにダミーゲート１がエッチングされると、その下に設けられる高誘電材料膜３が露出するため、該抗誘電材料膜３にも触れるため、これらの部位を損傷しないよう、すなわちダミーゲート１を構成するシリコンを選択的にエッチングする性能が求められる。
本発明のトランジスタの製造方法は、工程（Ｉ）で上記したエッチング液（Ｉ）を採用し、好ましく採用される工程（ＩＩ）で上記したエッチング液（ＩＩ）を採用することで、シリコン自然酸化膜６、シリコンからなるダミーゲート１を選択的にエッチングすることを可能とすることで、高精度、高品質のトランジスタを歩留まりよく製造することを可能とした。【００４７】
≪その他の工程≫
本発明のトランジスタの製造方法は、上記した工程（Ｉ）を有していれば特に制限はないが、好ましくは上記した工程（ＩＩ）を有することを特徴とするものである。本発明の好ましいトランジスタの製造方法の一態様としては、工程（Ａ）基板上に高誘電材料膜を形成する工程、工程（Ｂ）該高誘電材料膜上にシリコンからなるダミーゲートを形成し、高誘電材料膜及びダミーゲートを含む積層体を形成する工程、工程（Ｃ）該積層体の側面を覆うようにサイドウォールを形成する工程、工程（Ｄ）該サイドウォールを覆うように層間絶縁膜を形成する工程、上記した工程（Ｉ）、上記した工程（ＩＩ）、及び工程（Ｅ）該高誘電材料膜上にアルミニウム金属ゲートを形成し、高誘電材料膜及びアルミニウム金属ゲートを含む積層体する工程を順に有する製造方法が挙げられる。上記の工程（Ａ）〜（Ｅ）については、特に制限はなく、トランジスタの製造方法における各工程で一般的に採用される方法に準じればよい。【００４８】
≪トランジスタ≫
本発明の製造方法により得られるトランジスタは、基板９上に、少なくとも高誘電材料膜３とアルミニウム金属ゲート２とが積層してなる積層体、該積層体の側面を覆うように設けられるサイドウォール４、該サイドウォール４を覆うように設けられる層間絶縁膜５を有するもの、すなわち、本発明の製造方法における工程（Ｉ）のエッチング工程に供される構造体において、ダミーゲート１をアルミニウム金属ゲートに入れ替えたものである。また、図１に示されるように、本発明の製造方法により得られるトランジスタは、ソース／ドレイン８、及びアイソレーション７を有しており、高誘電材料膜３は、該ソース／ドレイン８の間を覆うように、基板９の表面上に設けられている。【００４９】
本発明の製造方法により製造しうるトランジスタにおいて、基板９に用いられる基板材料としては、シリコン、非晶質シリコン、ポリシリコン、ガラスなどが好ましく挙げられ、金属ゲートなどに用いられる配線材料としては、少なくともアルミニウムが用いられており、アルミニウム以外の材料、例えば銅、タングステン、チタン−タングステン、アルミニウム、アルミニウム合金、クロム、クロム合金などの配線材料が用いられていてもよい。
また、層間絶縁膜５に用いられる材料としては、高密度プラズマ化学気相法による酸化シリコン膜（ＨＤＰ）、テトラエトキシシラン（ＴＥＯＳ）、Ｂｏｒｏｎ  Ｐｈｏｓｐｈｏｒ  Ｓｉｌｉｃａｔｅ  Ｇｌａｓｓ（ＢＰＳＧ）などが好ましく使用され、サイドウォール４に用いられる材料としては、窒化シリコン（ＳｉＮ）などが好ましく使用され、高誘電材料としては、ＨｆＯ2、Ａｌ2Ｏ3、あるいはこれらにケイ素原子及び／又は窒素原子及び／又はＬａ、Ｔｉ、Ｚｒなどの金属を含む材料が好ましく使用される。層間絶縁膜５、サイドウォール４、高誘電材料膜３に使用される材料は、これらに限定されるものではない。【００５０】
本発明の製造方法により得られるトランジスタは、トランジスタが通常有する部位、例えばバリア層や絶縁膜などを有していてもよい。バリア層を形成するバリア材料としては、バリア材料としては、チタン、窒化チタン、タンタル、窒化タンタルなどが好ましく挙げられ、絶縁膜を形成する絶縁材料としては、酸化シリコン、窒化シリコン、炭化シリコン及びこれらの誘導体などが好ましく挙げられる。
高誘電材料膜３とアルミニウム金属ゲート２とが積層してなる積層体において、該アルミニウム金属ゲートを形成する金属以外の金属材料からなる金属ゲートがさらに積層したり、例えば特性制御膜といった機能を有する層が積層されていてもよい。また、半導体材料としては、ガリウム−砒素、ガリウム−リン、インジウム−リンなどの化合物半導体や、クロム酸化物などの酸化物半導体などが好ましく挙げられる。
本発明の製造方法により得られるトランジスタは、高精度、高品質のトランジスタである。
【実施例】
【００５１】
次に、本発明を実施例により、さらに詳しく説明するが、本発明は、これらの例によってなんら限定されるものではない。【００５２】
１−１，評価方法
ＳＥＭ観察：株式会社日立ハイテクノロジーズ社製、超高分解能電界放出形走査電子顕微鏡Ｓ−５５００を用いて観察し、以下の基準で評価した。
判定；
（シリコン自然酸化膜の除去評価基準）
○：シリコン自然酸化膜６が完全に除去された。
×：シリコン自然酸化膜６が除去されなかった。
（Ａｌダメージ評価基準）
◎：洗浄前と比べてアルミニウム金属ゲート２に変化が見られなかった。
○：アルミニウム金属ゲート２表面に少し荒れが見られた。
×：アルミニウム金属ゲート２に大きな穴が見られた。
（層間絶縁膜ダメージ評価基準）
◎：洗浄前と比べて層間絶縁膜５に変化が見られなかった。
○：層間絶縁膜５がわずかにくぼんでいた。
×：層間絶縁膜５が大きくくぼんでいた。【００５３】
実施例１−１〜１−１３
基板９としてシリコンウェハを採用し、該シリコンウェハ上にトランジスタ構造を有する、図１に示すような断面図の構造体を用意した。層間絶縁膜５は高密度プラズマ（ＨＤＰ）ＣＶＤにより堆積させた酸化シリコン膜である。サイドウォール４は窒化シリコンである。ダミーゲート１のシリコンの表面に存在するシリコン自然酸化膜６を除去するため、各実施例について第１−２表に示したエッチング液（Ｉ）（各エッチング液（Ｉ）の組成は第１−１表を参照）に所定の温度、時間で浸漬し（エッチング工程（Ｉ））、超純水によるリンス、乾燥窒素ガス噴射による乾燥を行った。薬液洗浄後のトランジスタ断面をＳＥＭで観察することにより、アルミニウム金属ゲート２と層間絶縁膜５とサイドウォール４の状態を観察した。サイドウォール４がエッチングされていた場合はなかったので、これ以降はサイドウォール４の状態については言及しない。【００５４】
上記操作の後、水酸化テトラメチルアンモニウム５重量％と水９５重量％からなる水溶液に８０℃で２分間浸漬し、超純水によるリンス、乾燥窒素ガス噴射による乾燥を行った。【００５５】
その後のトランジスタ断面をＳＥＭで観察することにより、ダミーゲート１を形成するシリコンの状態を観察した。第１−１表のエッチング液（Ｉ）への浸漬でシリコン自然酸化膜６がエッチングされた場合、次の水酸化テトラメチルアンモニウム水溶液での処理でダミーゲート１を形成するシリコンがエッチングされる。しかし、第１−１表のエッチング液（Ｉ）への浸漬でシリコン自然酸化膜６のエッチングが不十分な場合、次の水酸化テトラメチルアンモニウム水溶液での処理でダミーゲート１を形成するシリコンのエッチングが不十分となる。よって、ＳＥＭ観察からわかるダミーゲート１を形成するシリコンのエッチング状態から第１−１表に示したエッチング液（Ｉ）のシリコン自然酸化膜６のエッチング能力が判断できる。【００５６】
第１−２表に示したように、本発明の洗浄法を適用した実施例１−１〜１−１３においては、アルミニウム金属ゲート２と層間絶縁膜５のエッチングを防ぎながら、ダミーゲート１を形成するシリコンの表面のシリコン自然酸化膜６をエッチングしていることがわかる。【００５７】
比較例１−１
実施例１−１と同様の評価を、特許文献２記載の０．０１重量％フッ化水素酸水溶液（第１−３表、エッチング液１−Ｎ）に示したエッチング液で行った。その結果、第１−４表に示されるように、層間絶縁膜５に変化は見られなかったものの、シリコン自然酸化膜６が除去されず、アルミニウム金属ゲート２に大きな穴が見られた。このことより、特許文献２の方法は、本発明の対象である高誘電材料とアルミニウムを含有する金属ゲートを含んだトランジスタ形成工程におけるシリコン表面のシリコン自然酸化膜の除去には使用できないことがわかる。【００５８】
比較例１−２
実施例１−１と同様の評価を、８０重量％２−プロパノール水溶液（第１−３表、エッチング液１−Ｏ）に示したエッチング液で行った。その結果、第１−４表に示されるように、層間絶縁膜５とアルミニウム金属ゲート２に変化は見られなかったものの、シリコン自然酸化膜６が除去されなかった。このことより、有機溶媒の水溶液は、本発明の対象である高誘電材料とアルミニウムを含有する金属ゲートを含んだトランジスタ形成工程におけるシリコン表面のシリコン自然酸化膜の除去には使用できないことがわかる。【００５９】
比較例１−３
実施例１−１と同様の評価を、１重量％硫酸水溶液（第１−３表、エッチング液１−Ｐ）に示したエッチング液で行った。その結果、第１−４表に示されるように、層間絶縁膜５に変化は見られなかったものの、シリコン自然酸化膜６が除去されず、アルミニウム金属ゲート２に大きな穴が見られた。このことより、酸の水溶液は、本発明の対象である高誘電材料とアルミニウムを含有する金属ゲートを含んだトランジスタ形成工程におけるシリコン表面のシリコン自然酸化膜の除去には使用できないことがわかる。【００６０】
比較例１−４
実施例１−１と同様の評価を、１重量％フッ化アンモニウムと０．５重量％酢酸水溶液（第１−３表、エッチング液１−Ｑ）に示したエッチング液で行った。その結果、第１−４表に示されるように、シリコン自然酸化膜６は除去できたものの、層間絶縁膜５が大きくくぼみ、アルミニウム金属ゲート２に大きな穴が見られた。このことより、フッ素化合物と酸の水溶液は、本発明の対象である高誘電材料とアルミニウムを含有する金属ゲートを含んだトランジスタ形成工程におけるシリコン表面のシリコン自然酸化膜の除去には使用できないことがわかる。【００６１】
比較例１−５
実施例１−１と同様の評価を、６０重量％Ｎ−メチル−２−ピロリドンと０．５重量％メタンスルホン酸水溶液（第１−３表、エッチング液１−Ｒ）に示したエッチング液で行った。その結果、第１−４表に示されるように、層間絶縁膜５に変化は見られなかったものの、シリコン自然酸化膜６が除去されず、アルミニウム金属ゲート２に大きな穴が見られた。このことより、有機溶媒と酸の水溶液は、本発明の対象である高誘電材料とアルミニウムを含有する金属ゲートを含んだトランジスタ形成工程におけるシリコン表面のシリコン自然酸化膜の除去には使用できないことがわかる。【００６２】
【表１】
0005853953.tif 000002
【００６３】
【表２】
0005853953.tif 000003
【００６４】
【表３】
0005853953.tif 000004
【００６５】
【表４】
0005853953.tif 000005
【００６６】
２−１，評価方法
測定機器；
ＳＥＭ観察：株式会社日立ハイテクノロジーズ社製、超高分解能電界放出形走査電子顕微鏡Ｓ−５５００を用いて観察した。
ＦＩＢ加工：株式会社日立ハイテクノロジーズ社製、集束イオンビーム加工装置ＦＢ−２１００を用いて加工した。
ＳＴＥＭ観察：株式会社日立ハイテクノロジーズ社製、走査透過電子顕微鏡ＨＤ−２３００を用いて観察した。
判定；
（シリコンからなるダミーゲート１のエッチング状態）
○：ダミーゲート１が完全にエッチングされた。
×：ダミーゲート１のエッチングが不十分であった。
（Ａｌダメージ評価基準）
◎：洗浄前と比べてアルミニウム金属ゲート２に変化が見られなかった。
○：アルミニウム金属ゲート２表面に少し荒れが見られた。
×：アルミニウム金属ゲート２に大きな穴が見られた。
（層間絶縁膜ダメージ評価基準）
◎：洗浄前と比べて層間絶縁膜５に変化が見られなかった。
○：層間絶縁膜５がわずかにくぼんでいた。
×：層間絶縁膜５が大きくくぼんでいた。【００６７】
実施例２−１〜２−７２
基板９としてシリコンウェハを採用し、該シリコンウェハ上にトランジスタ構造を有し、該トランジスタ構造体が第２−１表に示される２−１Ａ〜２−１Ｉである、図１に示すような断面図の構造体を用意した。各実施例について、第２−４表に示される構造体を用い、シリコンからなるダミーゲート１の表面に存在するシリコン自然酸化膜６を除去するため、第２−４表に示したエッチング液（Ｉ）（各エッチング液（Ｉ）の組成は第２−２表を参照）に所定の温度、時間で浸漬し（エッチング工程（Ｉ））、超純水によるリンス、乾燥窒素ガス噴射による乾燥を行った。この操作に続けて、第２−４表に示したエッチング液（ＩＩ）（各エッチング液（ＩＩ）の組成は第２−３表を参照）に所定の温度、時間で浸漬し（エッチング工程（ＩＩ））、超純水によるリンス、乾燥窒素ガス噴射による乾燥を行った。薬液処理後のトランジスタ断面をＳＥＭで観察することにより、シリコンからなるダミーゲート１、アルミニウム金属ゲート２、サイドウォール４、及び層間絶縁膜５の状態を判断した。【００６８】
高誘電材料３はシリコンからなるダミーゲート１に覆われている。よって、シリコンからなるダミーゲート１がエッチング液により除かれると、エッチング液が高誘電材料３と接触することになり、この高誘電材料３の状態を観察することでエッチング液による高誘電材料へのダメージが判断できる。そこで、シリコンからなるダミーゲート１がエッチングされた場合に限り、エッチング後のトランジスタを、ＦＩＢを用いて２００ｎｍ以下の厚さに薄膜化加工し、ＳＴＥＭで観察することにより、高誘電材料３の状態を判断した。【００６９】
第２−４表と第２−７表に示した例ではサイドウォール４、高誘電材料３がエッチングされていないことを確認した。そこで、第２−４表と第２−７表ではシリコンからなるダミーゲート１、アルミニウム金属ゲート２、層間絶縁膜５の状態の評価結果を示した。【００７０】
本発明の製造方法を適用した実施例２−１〜２−７２（第２−４表）においては、アルミニウム金属ゲート２と層間絶縁膜５のエッチングを防ぎながら、シリコンからなるダミーゲート１を選択的にエッチングしていることがわかる。【００７１】
比較例２−１
トランジスタ構造１Ａを有する構造体を用い、実施例２−１と同様の評価を、エッチング液（Ｉ）のかわりに特許文献２に記載の０．０１重量％フッ化水素酸水溶液（第２−５表、エッチング液２−５Ａ）を用い、エッチング液（ＩＩ）のかわりに１，３−プロパンジアミン５重量％とキシリトール４０重量％水溶液（第２−３表、エッチング液２−３Ｇ）を用いて行った。その結果、層間絶縁膜５に変化は見られなかったものの、シリコンからなるダミーゲート１がエッチングされず、アルミニウム金属ゲート２に大きな穴が見られた。第２−４表に示した実施例２−１〜２−１３ではエッチング液２−３Ｇを用いてアルミニウム金属ゲート２と層間絶縁膜５のエッチングを防ぎながらシリコンからなるダミーゲート１をエッチングできている。このことより、シリコンからなるダミーゲート１がエッチングされず、アルミニウム金属ゲート２に大きな穴が見られた原因は、エッチング液（Ｉ）のかわりに用いたエッチング液２−５Ａであることがわかる。よって、特許文献２の方法は、本発明の対象である高誘電材料とアルミニウムを含有する金属ゲートを含んだトランジスタ形成工程におけるシリコン表面のシリコン自然酸化膜の除去には使用できないことがわかる。【００７２】
比較例２−２
トランジスタ構造１Ｉを有する構造体を用い、実施例２−１と同様の評価を、エッチング液（Ｉ）のかわりに８０重量％２−プロパノール水溶液（第２−５表、エッチング液２−５Ｂ）を用い、エッチング液（ＩＩ）のかわりに１，３−プロパンジアミン５重量％とキシリトール４０重量％水溶液（第２−３表、エッチング液２−３Ｇ）を用いて行った。その結果、層間絶縁膜５とアルミニウム金属ゲート２に変化は見られなかったものの、シリコン１がエッチングされなかった。第２−４表に示した実施例２−１〜２−１３ではエッチング液２−３Ｇを用いてアルミニウム金属ゲート２と層間絶縁膜５のエッチングを防ぎながらシリコンからなるダミーゲート１をエッチングできている。このことより、層間絶縁膜５とアルミニウム金属ゲート２に変化は見られなかったものの、シリコンからなるダミーゲート１がエッチングされなかった原因はエッチング液（Ｉ）のかわりに用いたエッチング液２−５Ｂであることがわかる。よって、水溶性有機溶媒の水溶液は、本発明の対象である高誘電材料とアルミニウムを含有する金属ゲートを含んだトランジスタ形成工程におけるシリコン表面のシリコン自然酸化膜の除去には使用できないことがわかる。【００７３】
比較例２−３
トランジスタ構造１Ｆを有する構造体を用い、実施例２−１と同様の評価を、エッチング液（Ｉ）のかわりに１重量％硫酸水溶液（第２−５表、エッチング液２−５Ｃ）を用い、エッチング液（ＩＩ）のかわりに１，３−プロパンジアミン５重量％とキシリトール４０重量％水溶液（第２−３表、エッチング液２−３Ｇ）を用いて行った。その結果、層間絶縁膜５に変化は見られなかったものの、シリコンからなるダミーゲート１がエッチングされず、アルミニウム金属ゲート２に大きな穴が見られた。第２−４表に示した実施例２−１〜２−１３ではエッチング液２−３Ｇを用いてアルミニウム金属ゲート２と層間絶縁膜５のエッチングを防ぎながらシリコンからなるダミーゲート１をエッチングできている。このことより、層間絶縁膜５に変化は見られなかったものの、シリコンからなるダミーゲート１がエッチングされず、アルミニウム金属ゲート２に大きな穴が見られた原因はエッチング液（Ｉ）のかわりに用いたエッチング液２−５Ｃであることがわかる。よって、酸の水溶液は、本発明の対象である高誘電材料とアルミニウムを含有する金属ゲートを含んだトランジスタ形成工程におけるシリコン表面のシリコン自然酸化膜の除去には使用できないことがわかる。【００７４】
比較例２−４
トランジスタ構造１Ｃを有する構造体を用い、実施例２−１と同様の評価を、エッチング液（Ｉ）のかわりに１重量％フッ化アンモニウムと０．５重量％酢酸水溶液（第２−５表、エッチング液２−５Ｄ）を用い、エッチング液（ＩＩ）のかわりに１，３−プロパンジアミン５重量％とキシリトール４０重量％水溶液（第２−３表、エッチング液２−３Ｇ）を用いて行った。その結果、シリコンからなるダミーゲート１はエッチングできたものの、層間絶縁膜５が大きくくぼみ、アルミニウム金属ゲート２に大きな穴が見られた。第２−４表に示した実施例２−１〜２−１３ではエッチング液２−３Ｇを用いてアルミニウム金属ゲート２と層間絶縁膜５のエッチングを防ぎながらシリコンからなるダミーゲート１をエッチングできている。このことより、シリコンからなるダミーゲート１はエッチングできたものの、層間絶縁膜５が大きくくぼみ、アルミニウム金属ゲート２に大きな穴が見られた原因はエッチング液（Ｉ）のかわりに用いたエッチング液２−５Ｄであることがわかる。よって、フッ素化合物と酸の水溶液は、本発明の対象である高誘電材料とアルミニウムを含有する金属ゲートを含んだトランジスタ形成工程におけるシリコン表面のシリコン自然酸化膜の除去には使用できないことがわかる。【００７５】
比較例２−５
トランジスタ構造１Ｇを有する構造体を用い、実施例２−１と同様の評価を、エッチング液（Ｉ）のかわりに６０重量％Ｎ−メチル−２−ピロリドンと０．５重量％メタンスルホン酸水溶液（第２−５表、エッチング液２−５Ｅ）を用い、エッチング液（ＩＩ）のかわりに１，３−プロパンジアミン５重量％とキシリトール４０重量％水溶液（第２−３表、エッチング液２−３Ｇ）を用いて行った。その結果、層間絶縁膜５に変化は見られなかったものの、シリコンからなるダミーゲート１がエッチングされず、アルミニウム金属ゲート２に大きな穴が見られた。第２−４表に示した実施例２−１〜２−１３ではエッチング液２−３Ｇを用いてアルミニウム金属ゲート２と層間絶縁膜５のエッチングを防ぎながらシリコンからなるダミーゲート１をエッチングできている。このことより、層間絶縁膜５に変化は見られなかったものの、シリコンからなるダミーゲート１がエッチングされず、アルミニウム金属ゲート２に大きな穴が見られた原因は、エッチング液（Ｉ）のかわりに用いたエッチング液２−５Ｅであることがわかる。よって、水溶性有機溶媒と酸の水溶液は、本発明の対象である高誘電材料とアルミニウムを含有する金属ゲートを含んだトランジスタ形成工程におけるシリコン表面のシリコン自然酸化膜の除去には使用できないことがわかる。【００７６】
比較例２−６
トランジスタ構造１Ｄを有する構造体を用い、実施例２−１と同様の評価を、エッチング液（Ｉ）のかわりに１重量％フッ化アンモニウムと６０重量％のＮ，Ｎ−ジメチルアセトアミドと１０重量％ジエチレングリコールモノブチルエーテル水溶液（第２−２表、エッチング液２−２Ｅ）を用い、エッチング液（ＩＩ）のかわりに非特許文献２に記された２重量％水酸化テトラメチルアンモニウム水溶液（第２−６表、エッチング液２−６Ａ）を用いて行った。その結果、層間絶縁膜５に変化は見られなかったものの、シリコンからなるダミーゲート１がエッチングされず、アルミニウム金属ゲート２に大きな穴が見られた。第２−４表に示した実施例２−１４〜２−２２ではエッチング液２−２Ｅを用いてアルミニウム金属ゲート２と層間絶縁膜５のエッチングを防ぎながらシリコンからなるダミーゲート１をエッチングできている。このことより、層間絶縁膜５に変化は見られなかったものの、シリコンからなるダミーゲート１がエッチングされず、アルミニウム金属ゲート２に大きな穴が見られた原因は、エッチング液（ＩＩ）のかわりに用いたエッチング液２−６Ａであることがわかる。よって、非特許文献２のエッチング液は、本発明の対象である高誘電材料とアルミニウムを含有する金属ゲートを含んだトランジスタ形成工程におけるシリコンのエッチングには使用できないことがわかる。【００７７】
比較例２−７
トランジスタ構造１Ｂを有する構造体を用い、実施例２−１と同様の評価を、エッチング液（Ｉ）のかわりに１重量％フッ化アンモニウムと６０重量％のＮ，Ｎ−ジメチルアセトアミドと１０重量％ジエチレングリコールモノブチルエーテル水溶液（第２−２表、エッチング液２−２Ｅ）を用い、エッチング液（ＩＩ）のかわりに特許文献６に記された０．５重量％水酸化テトラメチルアンモニウムと０．１重量％シリコン水溶液（第２−６表、エッチング液２−６Ｂ）を用いて行った。その結果、層間絶縁膜５とアルミニウム金属ゲート２に変化は見られなかったものの、シリコンからなるダミーゲート１がエッチングされなかった。第２−４表に示した実施例２−１４〜２−２２ではエッチング液２−２Ｅを用いてアルミニウム金属ゲート２と層間絶縁膜５のエッチングを防ぎながらシリコンからなるダミーゲート１をエッチングできている。このことより、層間絶縁膜５とアルミニウム金属ゲート２に変化は見られなかったものの、シリコンからなるダミーゲート１がエッチングされなかった原因は、エッチング液（ＩＩ）のかわりに用いたエッチング液２−６Ｂであることがわかる。よって、特許文献６のエッチング液は、本発明の対象である高誘電材料とアルミニウムを含有する金属ゲートを含んだトランジスタ形成工程におけるシリコンのエッチングには使用できないことがわかる。【００７８】
比較例２−８
トランジスタ構造１Ｃを有する構造体を用い、実施例２−１と同様の評価を、エッチング液（Ｉ）のかわりに１重量％フッ化アンモニウムと６０重量％のＮ，Ｎ−ジメチルアセトアミドと１０重量％ジエチレングリコールモノブチルエーテル水溶液（第２−２表、エッチング液２−２Ｅ）を用い、エッチング液（ＩＩ）のかわりに特許文献７に記された１０重量％水酸化テトラメチルアンモニウムと１０重量％ヒドロキシルアミンと５重量％ソルビトール水溶液（第２−６表、エッチング液２−６Ｃ）を用いて行った。その結果、シリコンからなるダミーゲート１はエッチングされており、層間絶縁膜５に変化が見られなかったが、アルミニウム金属ゲート２に大きなくぼみが見られた。第２−４表に示した実施例２−１４〜２−２２ではエッチング液２−２Ｅを用いてアルミニウム金属ゲート２と層間絶縁膜５のエッチングを防ぎながらシリコンからなるダミーゲート１をエッチングできている。このことより、シリコンからなるダミーゲート１はエッチングされており、層間絶縁膜５に変化が見られなかったが、アルミニウム金属ゲート２に大きなくぼみが見られた原因は、エッチング液（ＩＩ）のかわりに用いたエッチング液２−６Ｃであることがわかる。よって、特許文献７のエッチング液は、本発明の対象である高誘電材料とアルミニウムを含有する金属ゲートを含んだトランジスタ形成工程におけるシリコンのエッチングには使用できないことがわかる。【００７９】
比較例２−９
トランジスタ構造１Ｇを有する構造体を用い、実施例２−１と同様の評価を、エッチング液（Ｉ）のかわりに１重量％フッ化アンモニウムと６０重量％のＮ，Ｎ−ジメチルアセトアミドと１０重量％ジエチレングリコールモノブチルエーテル水溶液（第２−２表、エッチング液２−２Ｅ）を用い、エッチング液（ＩＩ）のかわりに特許文献８に記された２．４重量％水酸化テトラメチルアンモニウムと５重量％ソルビトール水溶液（第２−６表、エッチング液２−６Ｄ）で行った。その結果、層間絶縁膜５に変化は見られなかったものの、シリコンからなるダミーゲート１がエッチングされず、アルミニウム金属ゲート２に大きな穴が見られた。第２−４表に示した実施例２−１４〜２−２２ではエッチング液２−２Ｅを用いてアルミニウム金属ゲート２と層間絶縁膜５のエッチングを防ぎながらシリコンからなるダミーゲート１をエッチングできている。このことより、層間絶縁膜５に変化は見られなかったものの、シリコンからなるダミーゲート１がエッチングされず、アルミニウム金属ゲート２に大きな穴が見られた原因は、エッチング液（ＩＩ）のかわりに用いたエッチング液２−６Ｄであることがわかる。よって、特許文献８のエッチング液は、本発明の対象である高誘電材料とアルミニウムを含有する金属ゲートを含んだトランジスタ形成工程におけるシリコンのエッチングには使用できないことがわかる。【００８０】
比較例２−１０
トランジスタ構造１Ｅを有する構造体を用い、実施例２−１と同様の評価を、エッチング液（Ｉ）のかわりに１重量％フッ化アンモニウムと６０重量％のＮ，Ｎ−ジメチルアセトアミドと１０重量％ジエチレングリコールモノブチルエーテル水溶液（第２−２表、エッチング液２−２Ｅ）を用い、エッチング液（ＩＩ）のかわりに特許文献９に記された５重量％ヘキサメチレンジアミン（１，６−ヘキサンジアミン）と３０重量％ソルビトール水溶液（第２−６表、エッチング液２−６Ｅ）を用いて行った。その結果、層間絶縁膜５とアルミニウム金属ゲート２に変化は見られなかったものの、シリコンからなるダミーゲート１がエッチングされなかった。第２−４表に示した実施例２−１４〜２−２２ではエッチング液２−２Ｅを用いてアルミニウム金属ゲート２と層間絶縁膜５のエッチングを防ぎながらシリコンからなるダミーゲート１をエッチングできている。このことより、層間絶縁膜５とアルミニウム金属ゲート２に変化は見られなかったものの、シリコンからなるダミーゲート１がエッチングされなかった原因は、エッチング液（ＩＩ）のかわりに用いたエッチング液２−６Ｅであることがわかる。よって、特許文献９のエッチング液は、本発明の対象である高誘電材料とアルミニウムを含有する金属ゲートを含んだトランジスタ形成工程におけるシリコンのエッチングには使用できないことがわかる。【００８１】
比較例２−１１
トランジスタ構造１Ｉを有する構造体を用い、実施例２−１と同様の評価を、エッチング液（Ｉ）のかわりに１重量％フッ化アンモニウムと６０重量％のＮ，Ｎ−ジメチルアセトアミドと１０重量％ジエチレングリコールモノブチルエーテル水溶液（第２−２表、エッチング液２−２Ｅ）を用い、エッチング液（ＩＩ）のかわりに特許文献１０に記された４重量％水酸化テトラメチルアンモニウムと０．０１重量％トリメチルアミンと８０重量％プロピレングリコールと４重量％グリセリン水溶液（第２−６表、エッチング液２−６Ｆ）を用いて行った。その結果、層間絶縁膜５とアルミニウム金属ゲート２に変化は見られなかったものの、シリコンからなるダミーゲート１がエッチングされなかった。第２−４表に示した実施例２−１４〜２−２２でエッチング液２−２Ｅを用いてアルミニウム金属ゲート２と層間絶縁膜５のエッチングを防ぎながらシリコンからなるダミーゲート１をエッチングできている。このことより、層間絶縁膜５とアルミニウム金属ゲート２に変化は見られなかったものの、シリコンからなるダミーゲート１がエッチングされなかった原因は、エッチング液（ＩＩ）のかわりに用いたエッチング液２−６Ｆであることがわかる。よって、特許文献１０のエッチング液は、本発明の対象である高誘電材料とアルミニウムを含有する金属ゲートを含んだトランジスタ形成工程におけるシリコンのエッチングには使用できないことがわかる。【００８２】
比較例２−１２
トランジスタ構造１Ｆを有する構造体を用い、実施例２−１と同様の評価を、エッチング液（Ｉ）のかわりに１重量％フッ化アンモニウムと６０重量％のＮ，Ｎ−ジメチルアセトアミドと１０重量％ジエチレングリコールモノブチルエーテル水溶液（第２−２表、エッチング液２−２Ｅ）を用い、エッチング液（ＩＩ）のかわりに０．５重量％１，３−プロパンジアミン水溶液（第２−６表、エッチング液２−６Ｇ）で行った。その結果、層間絶縁膜５に変化は見られなかったものの、シリコンからなるダミーゲート１がエッチングされず、アルミニウム金属ゲート２に大きな穴が見られた。第２−４表に示した実施例２−１４〜２−２２ではエッチング液２−２Ｅを用いてアルミニウム金属ゲート２と層間絶縁膜５のエッチングを防ぎながらシリコンからなるダミーゲート１をエッチングできている。このことより、層間絶縁膜５に変化は見られなかったものの、シリコンからなるダミーゲート１がエッチングされず、アルミニウム金属ゲート２に大きな穴が見られた原因は、エッチング液（ＩＩ）のかわりに用いたエッチング液２−６Ｇであることがわかる。よって、アルカリ化合物水溶液は、本発明の対象である高誘電材料とアルミニウムを含有する金属ゲートを含んだトランジスタ形成工程におけるシリコンのエッチングには使用できないことがわかる。【００８３】
比較例２−１３
トランジスタ構造１Ｈを有する構造体を用い、実施例２−１と同様の評価を、エッチング液（Ｉ）のかわりに１重量％フッ化アンモニウムと６０重量％のＮ，Ｎ−ジメチルアセトアミドと１０重量％ジエチレングリコールモノブチルエーテル水溶液（第２−２表、エッチング液２−２Ｅ）を用い、エッチング液（ＩＩ）のかわりに１０重量％ソルビトール水溶液（第２−６表、エッチング液２−６Ｈ）を用いて行った。その結果、層間絶縁膜５とアルミニウム金属ゲート２に変化は見られなかったものの、シリコンからなるダミーゲート１がエッチングされなかった。第２−４表に示した実施例２−１４〜２−２２ではエッチング液２−２Ｅを用いてアルミニウム金属ゲート２と層間絶縁膜５のエッチングを防ぎながらシリコンからなるダミーゲート１をエッチングできている。このことより、層間絶縁膜５とアルミニウム金属ゲート２に変化は見られなかったものの、シリコンからなるダミーゲート１がエッチングされなかった原因は、エッチング液（ＩＩ）のかわりに用いたエッチング液２−６Ｈであることがわかる。よって、多価アルコール水溶液は、本発明の対象である高誘電材料とアルミニウムを含有する金属ゲートを含んだトランジスタ形成工程におけるシリコンのエッチングには使用できないことがわかる。【００８４】
比較例２−１４
トランジスタ構造１Ａを有する構造体を用い、実施例２−１と同様の評価を、エッチング液（Ｉ）のかわりに１重量％フッ化アンモニウムと６０重量％のＮ，Ｎ−ジメチルアセトアミドと１０重量％ジエチレングリコールモノブチルエーテル水溶液（第２−２表、エッチング液２−２Ｅ）を用い、エッチング液（ＩＩ）のかわりに５重量％１，３−プロパンジアミンと１０重量％イノシトール水溶液（第２−６表、エッチング液２−６Ｉ）を用いて行った。その結果、シリコンからなるダミーゲート１はエッチングされており、層間絶縁膜５に変化が見られなかったが、アルミニウム金属ゲート２に大きなくぼみが見られた。第２−４表に示した実施例２−１４〜２−２２ではエッチング液２−２Ｅを用いてアルミニウム金属ゲート２と層間絶縁膜５のエッチングを防ぎながらシリコンからなるダミーゲート１をエッチングできている。このことより、シリコンからなるダミーゲート１はエッチングされており、層間絶縁膜５に変化が見られなかったが、アルミニウム金属ゲート２に大きなくぼみが見られた原因は、エッチング液（ＩＩ）のかわりに用いたエッチング液２−６Ｉであることがわかる。よって、アルカリ化合物と環状多価アルコール水溶液は、本発明の対象である高誘電材料とアルミニウムを含有する金属ゲートを含んだトランジスタ形成工程におけるシリコンのエッチングには使用できないことがわかる。【００８５】
比較例２−１５
トランジスタ構造１Ａを有する構造体を用い、実施例２−１と同様の評価を、エッチング液（Ｉ）のかわりに１重量％フッ化アンモニウムと６０重量％のＮ，Ｎ−ジメチルアセトアミドと１０重量％ジエチレングリコールモノブチルエーテル水溶液（第２−２表、エッチング液２−２Ｅ）を用い、エッチング液（ＩＩ）のかわりに５重量％１，３−プロパンジアミンと１０重量％スクロース水溶液（第２−６表、エッチング液２−６Ｊ）を用いて行った。その結果、シリコンからなるダミーゲート１はエッチングされており、層間絶縁膜５に変化が見られなかったが、アルミニウム金属ゲート２に大きなくぼみが見られた。第２−４表に示した実施例２−１４〜２−２２ではエッチング液２−２Ｅを用いてアルミニウム金属ゲート２と層間絶縁膜５のエッチングを防ぎながらシリコンからなるダミーゲート１をエッチングできている。このことより、シリコンからなるダミーゲート１はエッチングされており、層間絶縁膜５に変化が見られなかったが、アルミニウム金属ゲート２に大きなくぼみが見られた原因は、エッチング液（ＩＩ）のかわりに用いたエッチング液２−６Ｊであることがわかる。よって、アルカリ化合物と非還元糖水溶液は、本発明の対象である高誘電材料とアルミニウムを含有する金属ゲートを含んだトランジスタ形成工程におけるシリコンのエッチングには使用できないことがわかる。【００８６】
【表５】
0005853953.tif 000006
【００８７】
【表６】
0005853953.tif 000007
【００８８】
【表７】
0005853953.tif 000008
【００８９】
【表８】
0005853953.tif 000009
【００９０】
【表９】
0005853953.tif 000010
【００９１】
【表１０】
0005853953.tif 000011
【００９２】
【表１１】
0005853953.tif 000012
【産業上の利用可能性】
【００９３】
本発明のトランジスタの製造方法によれば、シリコンからなるダミーゲートを除去してアルミニウム金属ゲートに入れ替える方法で、少なくとも高誘電材料膜とアルミニウム金属ゲートとからなる積層体を有するトランジスタを製造する方法において、アルミニウム、層間絶縁膜、及びサイドウォールをエッチングせずに、シリコンが空気と接触することで、その表面に生成するシリコン自然酸化膜を選択的に除去し、さらにアルミニウム、層間絶縁膜、サイドウォール、及び高誘電材料膜をエッチングせずに、シリコンを選択的に除去することが可能となり、高精度、高品質のトランジスタを歩留まりよく製造することができる。
【図１】
0005853953.tif 000013